СПОСОБ ОБЕЗВРЕЖИВАНИЯ НЕФТЕШЛАМОВ
METHOD FOR OIL SLUDGE DECONTAMINATION

Изобретение относится к области природоохранных технологий и может быть использовано для обезвреживания нефтезагрязненных отходов различного фазового состава, например нефтешламов.
Известен способ обезвреживания нефтешламов, включающий перемешивание нефтешламов с негашеной известью (см. кн. Воробьев С.Ю. Переработка нефтешламов, буровых шламов, нефтезагрязненных грунтов методом реагентного капсулирования. - С. 4).
Однако этот метод дорогостоящий, при этом обезвреженный продукт выделяет в окружающую среду вредные вещества.
Наиболее близким по сути к заявляемому техническому решению заявитель считает способ обезвреживания нефтешламов, включающий загрузку нефтешлама в емкость, внесение обезвреживающего реагента и перемешивание компонентов до получения однородной массы (см. патент РФ №2187466, 2002 г.).
Недостатком этого способа является применение дорогостоящих реагентов.
Технической задачей заявляемого изобретения является создание способа, использующего более дешевый обезвреживающий компонент, не наносящий вред окружающей среде.
Технический результат - улучшение обезвреживания нефтешламов путем смешивания их с расплавленным термопластичным материалом.
Он достигается тем, что в известном способе, включающем загрузку нефтешлама в емкость, внесение обезвреживающего компонента, перемешивание смеси до однородной массы, при этом в качестве обезвреживающего компонента используют измельченные и расплавленные при температуре 90-118°С отходы термопластичных полимеров: полиэтилен низкого давления и полиэтилен высокого давления, смешение ведут при следующем соотношении компонентов, масс. %:
полиэтилен низкого давления - 30,
полиэтилен высокого давления - 10,
нефтешлам - 60.
Конечный продукт реакции - темная твердая масса, инертная в отношении воздействия на воду и почву, выдерживающая высокие механические нагрузки. Обезвреженный нефтешлам можно использовать как вторичное сырье для изготовления гидроизоляции и товаров народного потребления(труб, контейнеров, скамеек и т.п.), в асфальтобетонных смесях.
Данный способ позволяет обезвредить нефтешламы следующего состава: нефтепродуктов 37-72%, воды 5-21%, твердой фазы 7-43%.
Предлагаемое техническое решение прошло экспериментальную проверку.
Способ осуществляется следующим образом.
Смесь измельченных отходов полиэтилена высокого давления (30 масс. %) и полиэтилена низкого давления (10 масс. %) нагревают до температуры 90-118°С и перемешивают 10-15 минут, затем к расплавленной смеси добавляют нефтешлам (60 масс. %) и перемешивают 10-20 минут, полученную термопластичную массу обезвреженного нефтешлама выгружают в приемный бункер, где ее охлаждают 5-10 минут.
Пример 1. Смесь измельченных отходов полиэтилена высокого давления (30 масс. %) и полиэтилена низкого давления (10 масс. %) нагревают до температуры 90-118°С и перемешивают 10-15 минут, затем к расплавленной смеси добавляют нефтешлам (60 масс. %) следующего состава: нефтепродуктов - 37%, воды - 20%, твердой фазы - 43% и перемешивают 10-20 минут, полученную термопластичную массу обезвреженного нефтешлама выгружают в приемный бункер, где ее охлаждают 5-10 минут.
3
Характеристика продукта. Цвет - черный, плотность - 0,923 г/см, водопоглощение - 0,03%, количество нефтепродуктов в водной вытяжке - 0,01 г/л, сухой остаток в водной вытяжке 0,001 г/л, рН водной вытяжки - 6, 7
Пример 2. Смесь измельченных отходов полиэтилена высокого давления (30 масс. %) и полиэтилена низкого давления (10 масс. %) нагревают до температуры 90-118°С и перемешивают 10-15 минут, затем к расплавленной смеси добавляют нефтешлам (60 масс. %) следующего состава: нефтепродуктов - 65%, воды - 5%, твердой фазы - 30% и перемешивают 10-20 минут, затем полученную термопластичную массу обезвреженного нефтешлама выгружают в приемный бункер, где ее охлаждают 5-10 минут.
3
Характеристика продукта. Цвет - черный, плотность - 0,91 г/см, водопоглощение - 0,02%, количество нефтепродуктов в водной вытяжке - 0,02 г/л, сухой остаток в водной вытяжке 0,001 г/л, рН водной вытяжки - 6,7
Пример 3. Смесь измельченных отходов полиэтилена высокого давления (30 масс. %) и полиэтилена низкого давления (10 масс. %) нагревают до температуры 90-118°С и перемешивают 10-15 минут, затем к расплавленной смеси добавляют нефтешлам (60 масс. %) следующего состава: нефтепродуктов - 72%, воды - 21%, твердой фазы - 7% и перемешивают 10-20 минут, затем полученную термопластичную массу обезвреженного нефтешлама выгружают в приемный бункер, где ее охлаждают 5-10 минут.
Характеристика продукта. Цвет - черный, плотность - 0,95 г/см, водопоглощение - 0,01%, количество нефтепродуктов в водной вытяжке - 0,02 г/л, сухой остаток в водной вытяжке 0,001 г/л, рН водной вытяжки - 7,2
Обезвреженные нефтешламы совместимы с окружающей средой, не подвергаются эрозии и выщелачиванию из них нефтепродуктов, экологически безопасны.
Предлагаемый способ позволяет, используя дешевое сырье, получить обезвреженные нефтешламы с широким спектром применения: для изготовления гидроизоляции и товаров народного потребления (труб, контейнеров, скамеек и т.п.), в асфальтобетонных смесях.